СПОСОБ ПРОИЗВОДСТВА ВЫСОКОПРОЧНОЙ МАРТЕНСИТНОСТАРЕЮЩЕЙ СТАЛИ

1. Способ  производства  высокопрочной мартенситностареющей стали, включающий загрузку в  вакуумную  индукционную  печь шихты,  содержащую  железо, никель, молибден, кобальт без отходов, ее расплавление и  раскисление  редкоземельными металлами (РЗМ), введение титана,  форсированную плавку   с последующим введением магния и кальция, выпуск расплава,  получение слитка   и его дальнейший переплав в вакуумной дуговой печи, отличающийся тем, что в вакуумную индукционную печь после расплавления  шихты вводят окись никеля из расчета 0,45-0,55% от веса расплава с выдержкой 15-30 минут при Т=1600-1650°C, после чего в качестве РЗМ  последовательно в порядке повышения степени их раскислительной  способности вводят иттрий, диспрозий, неодим, церий и  лантан в количестве 0,01-0,05% каждого элемента.
2. Способ по п. 1, отличающийся тем, что введение в расплав первой половины от всей массы РЗМ   осуществляют предварительно за 10-15 минут перед вводом второй половины РЗМ.
3. Способ по п. 1, отличающийся тем, что введение магния и кальция в суммарном количестве 0,02-0,06% к массе шихты проводят  перед выпуском расплава при давлении 100-200 миллиметров ртутного столба.